상기 시험 의 결과 를 , 표 6 에 나타냈 다 . 이 결과 로부터 , 재산세 후 의 강판 표면 의 철 계 산화물 의 표면 피복 률 이 40 ％ 이하 이 고 , 또한 , 철 계 산화물 의 최대 두께 가 150 ㎚ 이하 가 되 는 조건 에서 어닐링 후 의 강판 표면 을 산세 하 고 , 재산세 한 본 발 명예 의 강판 은 , 실시 예 1 과 비교 하 여 시험 시간 이 길 고 엄격 한 조건 에서 실시 한 염 온수 침지 시험 , 염수 분무 시험 및 복합 사이클 부식 시험 어느 것 에서 나 최대 박리 전체 폭 이 작 아 , 매우 양호 한 도장 후 내식 성 을 나타내 고 있 는 것 을 알 수 있 다 . 또한 , GDS 로 O , Si , Mn 및 Fe 의 깊이 방향 분포 를 측정 한 결과 에서 는 , 본 발명 에 적합 한 조건 에서 산세 한 강판 은 모두 Si 나 O 의 피크 가 나타나 지 않 아 , Si 함유 산화물 층 이 충분히 제거 되 어 있 는 것 이 확인 되 었 다 .